(57)【要約】【課題】タイヤが持つバネ定数を小さくすることにより剛性を低くしたタイヤを提供すること、特に、タイヤを加硫成形した後においても、そのタイヤの持つバネ定数を小さくして剛性を低く調節して得ることができるタイヤを提供する。【解決手段】熱可塑性樹脂または熱可塑性樹脂とエラストマーをブレンドした熱可塑性樹脂組成物からなるフィルムをタイヤ構成部材に用いたタイヤにおいて、該フィルムの全表面積の３０％以上８０％以下の表面積の部分で、該フィルムが他の部分よりも厚さを薄くして形成されていて、かつ、該薄く形成されている部分の厚さが前記他の部分の厚さの７０％以上９５％以下であることを特徴とするタイヤ。【選択図】図１
2014218217.tif 000002
【特許請求の範囲】
【請求項１】
熱可塑性樹脂または熱可塑性樹脂とエラストマーをブレンドした熱可塑性樹脂組成物からなるフィルムをタイヤ構成部材に用いたタイヤにおいて、該フィルムの全表面積の３０％以上８０％以下の表面積の部分で、該フィルムが他の部分よりも厚さを薄くして形成されていて、かつ、該薄く形成されている部分の厚さが前記他の部分の厚さの７０％以上９５％以下であることを特徴とするタイヤ。
【請求項２】
前記他のフィルム部分よりもフィルム厚さを薄くして形成されている部分が、該フィルムの外縁線にかからずに形成されていることを特徴とする請求項１に記載のタイヤ。
【請求項３】
前記フィルムが、左右のビードフィラートップ間の領域に配されて用いられていることを特徴とする請求項１または２記載のタイヤ。
【請求項４】
前記フィルムが、ベルト端部とビードフィラートップの間の領域に配されて用いられていることを特徴とする請求項１または２記載のタイヤ。
【請求項５】
前記他のフィルム部分よりもフィルム厚さを薄くして形成されている部分が、線形以外の平面形状のものを有していて、かつ該線形以外の平面形状の部分１個の面積が１〜１００ｃｍ2の範囲内であること特徴とする請求項１〜４のいずれかに記載のタイヤ。
【請求項６】
前記他のフィルム部分よりもフィルム厚さを薄くして形成されている部分が、丸穴形状のものを有していて、かつ該丸穴形状の部分１個の面積が１〜１００ｃｍ2の範囲内であること特徴とする請求項１〜４のいずれかに記載のタイヤ。
【請求項７】
前記他のフィルム部分よりもフィルム厚さを薄くして形成されている部分が、線形状のものであること特徴とする請求項１〜４のいずれかに記載のタイヤ。
【請求項８】
前記他のフィルム部分よりもフィルム厚さを薄くして形成する加工が、レーザーを用いた加工であることを特徴とする請求項１〜７のいずれかに記載のタイヤ。
【請求項９】
タイヤの加硫成形後に、前記他の部分よりもフィルム厚さを薄くして形成されている部分を形成する加工がなされたものであることを特徴とする請求項１〜８のいずれかに記載のタイヤ。
【発明の詳細な説明】
【技術分野】
【０００１】
本発明はタイヤに関する。
更に詳しくは、タイヤが持つバネ定数を小さくすることにより剛性を低くしたタイヤに関する。
【背景技術】
【０００２】
タイヤが有するバネ特性は、乗り心地性能や接地長に関係するものでタイヤを開発する上で重要な要素である。
【０００３】
しかし、これまでタイヤのバネ定数を自在に変えて製造することは容易ではなかったものであり、特にタイヤの加硫成形後にバネ定数を自在に小さくし、剛性を低くして、乗り心地性能や接地長を調整するということはなされていなかった。
【０００４】
本発明は、詳細は後述するが、空気入りタイヤのインナーライナーあるいは補強部材などのタイヤ構成材として樹脂フィルムを用いたタイヤにおいて、該樹脂フィルムに局所的に薄くした部分を形成させることにより、インナーライナーあるいは補強部材を構成する樹脂フィルムの剛性を下げてタイヤが持つバネ定数を小さくするというものである。
【０００５】
この本発明の構成に一見似た構造を有する発明として、樹脂フィルムからなるインナーライナー（空気透過防止層）のひずみが大きくなる特定領域において、該インナーライナーに切込みを設けることにより、隣接部材の動きに追随して動くことがないようにして該インナーライナーの耐久性を向上させるという発明が提案されている（特許文献１）。しかし、この特許文献１の提案になる発明の技術思想は、切込みを設けた箇所には別途第二のインナーライナーを配するというものであり（特許文献１の段落００１９など）、タイヤのバネ定数を小さくする、ないしは剛性を低くするなどの発想は存在しておらず、むしろその部分では剛性が高くなると解されるものである。
【０００６】
また、未加硫タイヤの樹脂フィルムからなるインナーライナーの表面に、隣接部よりも厚く偏肉させた多数の突条または独立突起を形成し、ブラダーとの接触界面に空気が流れ出る隙間を確保して、エア溜まりが生ずることを防止するという提案がある（特許文献２）。しかし、この特許文献２の提案の発明の技術思想は、通常のインナーライナーの表面に突条または突起を設けるというものであり、タイヤのバネ定数、剛性という点では、小さくするというよりも、むしろ逆に大きくするものであり、本発明とは相違するものであった。
【先行技術文献】
【特許文献】
【０００７】
【特許文献１】特開２００２−１２００３号公報
【特許文献２】特開２００６−３５４８８号公報
【発明の概要】
【発明が解決しようとする課題】
【０００８】
本発明の目的は、タイヤが持つバネ定数を小さくすることにより剛性を低くしたタイヤを提供すること、特に、タイヤを加硫成形した後においても、そのタイヤの持つバネ定数を小さくして剛性を低く調節して得ることができるタイヤを提供することにある。
【課題を解決するための手段】
【０００９】
上述した目的を達成する本発明の空気入りタイヤは、下記（１）の構成を有する。
（１）熱可塑性樹脂または熱可塑性樹脂とエラストマーをブレンドした熱可塑性樹脂組成物からなるフィルムをタイヤ構成部材に用いたタイヤにおいて、該フィルムの全表面積の３０％以上８０％以下の表面積の部分で、該フィルムが他の部分よりも厚さを薄くして形成されていて、かつ、該薄く形成されている部分の厚さが前記他の部分の厚さの７０％以上９５％以下であることを特徴とするタイヤ。
【００１０】
かかる本発明のタイヤにおいて、以下の（２）〜（９）のいずれかの構成を有することが好ましい。
（２）前記他のフィルム部分よりもフィルム厚さを薄くして形成されている部分が、該フィルムの外縁線にかからずに形成されていることを特徴とする上記（１）に記載のタイヤ。
（３）前記フィルムが、左右のビードフィラートップ間の領域に配されて用いられていることを特徴とする上記（１）または（２）記載のタイヤ。
（４）前記フィルムが、ベルト端部とビードフィラートップの間の領域に配されて用いられていることを特徴とする上記（１）または（２）記載のタイヤ。
（５）前記他のフィルム部分よりもフィルム厚さを薄くして形成されている部分が、線形以外の平面形状のものを有していて、かつ該線形以外の平面形状の部分１個の面積が１〜１００ｃｍ2の範囲内であること特徴とする上記（１）〜（４）のいずれかに記載のタイヤ。
（６）前記他のフィルム部分よりもフィルム厚さを薄くして形成されている部分が、丸穴形状のものを有していて、かつ該丸穴形状の部分１個の面積が１〜１００ｃｍ2の範囲内であること特徴とする上記（５）記載のタイヤ。
（７）前記他のフィルム部分よりもフィルム厚さを薄くして形成されている部分が、線形状のものであること特徴とする上記（１）〜（４）のいずれかに記載のタイヤ。
（８）前記他のフィルム部分よりもフィルム厚さを薄くして形成する加工が、レーザーを用いた加工であることを特徴とする上記（１）〜（７）のいずれかに記載のタイヤ。
（９）タイヤの加硫成形後に、前記他の部分よりもフィルム厚さを薄くして形成されている部分を形成する加工がなされたものであることを特徴とする上記（１）〜（８）のいずれかに記載のタイヤ。
【発明の効果】
【００１１】
請求項１にかかる本発明のタイヤによれば、タイヤが持つバネ定数を小さくすることにより剛性を低くした空気入りタイヤを提供すること、特にタイヤを加硫成形した後においても、そのタイヤの持つバネ定数を小さくして剛性を低く調節して得ることができるタイヤを提供することができる。
【００１２】
請求項２−９のいずれにかかる本発明のタイヤによれば、上述した請求項１にかかる本発明の空気入りタイヤが有する効果を、より明確かつ確実に有することができるタイヤを提供することができる。
【図面の簡単な説明】
【００１３】
【図１】本発明にかかるタイヤの形態例を説明する一部破砕斜視図である。
【図２】本発明にかかるタイヤの形態例を説明するタイヤ子午線方向の断面図である。
【図３】本発明にかかるタイヤを説明するものであり、インナーライナーを形成するフィルムのタイヤ内腔表面上に該フィルムの厚さを薄くした部分を設けた形態の１例をモデル的に示したものである。
【００１４】
【図４】本発明にかかるタイヤを説明するものであり、フィルムの表面上に該フィルムの厚さを薄くした部分を設けるときの該部分の各種形態例をモデル的に示したものであり、線形以外の平面形状の各種例を示している。
【図５】本発明にかかるタイヤを説明するものであり、インナーライナーを形成するフィルムのタイヤ内腔表面上に該フィルムの厚さを薄くした部分を設けた形態の他の１例をモデル的に示したものである。
【図６】本発明にかかるタイヤを説明するものであり、フィルムの表面上に該フィルムの厚さを薄くした部分を設けるときの該部分の各種形態例をモデル的に示したものであり、線形状である各種例を示している。
【発明を実施するための形態】
【００１５】
以下、更に詳しく本発明のタイヤについて説明する。
【００１６】
本発明のタイヤは、図１および図２にその形態の例をモデル的に示したように、熱可塑性樹脂または熱可塑性樹脂とエラストマーをブレンドした熱可塑性樹脂組成物からなるフィルム１０をタイヤ構成部材に用いた空気入りタイヤにおいて、該フィルム１０の全表面積の３０％以上８０％以下の表面積の部分で、該フィルム１０が他の部分よりも厚さを薄くして形成されていて、かつ、該薄く形成されている部分の厚さが前記他の部分の厚さの７０％以上９５％以下であることを特徴とする。
【００１７】
本発明において、「タイヤ構成部材」とは、物理構造的にタイヤを構成する一つの部材をいい、本発明では、素材としては「熱可塑性樹脂または熱可塑性樹脂とエラストマーをブレンドした熱可塑性樹脂組成物からなるフィルム」からなる構成部材に着目したものである。そうしたフィルムであることから、具体的には、本発明でいう「タイヤ構成部材」は、代表的には、空気入りタイヤのインナーライナーあるいは一部の箇所を補強する目的で使用される補強材などが対象となるものである。
【００１８】
図１、図２、図３、図５では、該タイヤ構成部材が空気入りタイヤのインナーライナーである例を示して説明をしているが、本発明において、前記フィルム１０はインナーライナーに使用される場合だけに限定されないことは、上述したとおりである。
【００１９】
図１、図２において、タイヤＴは、トレッド部１１の左右にサイドウォール部１２とビード部１３を連接するように設けている。そのタイヤ内側には、タイヤの骨格たるカーカス層１４が、タイヤ幅方向Ｅに左右のビード１３、１３間に跨るように設けられている。ビード１３のタイヤ外周側にはビードフィラー１６が配され、その最外周のポイント部分がビードフィラートップ１６Ｚａであり、この左右のビードフィラートップ１６ａ間に跨る領域をＺａ（図２）とすると、この領域Ｚａにおけるタイヤのバネ定数、剛性が、該タイヤの乗り心地性能やタイヤ接地長などの固有の特性に大きく影響を及ぼす。
【００２０】
本発明によれば、図１、図２に示した態様では、インナーライナーとして使用されるフィルム１０を部分的、局所的に薄くすることで、インナーライナーを構成しているフィルム１０の剛性を低下させ、等方性材料に異方性を持たせることができる。その結果、タイヤ全体としてのバネ定数を非常に効果的に変化させることができる。
【００２１】
具体的には、該フィルム１０の全表面積の３０％以上８０％以下の表面積の部分で、該フィルム１０が他の部分よりも厚さを薄くして形成されていて、かつ、該薄く形成されている部分の厚さが他の部分の厚さの７０％以上９５％以下であることが、該フィルムを用いることの本来の効果（インナーライナーであれば、空気漏れ防止効果）を発揮させつつ、剛性を低下させるという効果をバランス良く両立するために重要である。
【００２２】
また、他のフィルム部分よりもフィルム厚さを薄くして形成されている部分が、該フィルム１０の外縁線にかからずに形成されていることが好ましい。該フィルム１０の外縁線上にかかって該フィルムの厚さに大小変化がある場合には、その周辺箇所でクラックや剥がれの発生の起点となる場合があるので好ましくない。
【００２３】
フィルム１０は、左右のビードフィラートップ１６ａ間の領域Ｚａ内に少なくとも一部が配されて用いられていることが好ましい。ビード１３付近は本来撓むことがないようにされるべきであるので、剛性の低下は考慮されるべきでなく、それに対して左右のビードフィラートップ１６ａ間は撓む部分であるので、その領域Ｚａ内に少なくとも一部があることが効果的だからである。該左右のビードフィラートップ１６ａ間では、カーカス層１４のタイヤ内腔側、あるいはタイヤ外周側のいずれに配されてもよい。内腔側の場合にはインナーライナーとしての使用が実際的であり、タイヤ外周側では補強材としての使用が実際的である。
【００２４】
また、さらにフィルム１０は、領域Ｚａ内でも、特にベルト端部１５ｅとビードフィラートップ１６ａの間の領域Ｚｂに配されて用いられることが本発明の効果をより顕著に発揮できるので好ましい。
【００２５】
ベルト下部分は、比較的、剛性が高いものであり、その部分でフィルムを用いて、かつ部分的に薄くしたとしてもタイヤの剛性変化として現れにくい点があり、ベルト端部１５ｅとビードフィラートップ１６ａの間の領域Ｚｂでフィルムを使用しかつ局所的に薄くすることが大きな効果として得られるからである。その場合、ベルト端部１５ｅとビードフィラートップ１６ａの間の領域Ｚｂ内のフィルムの全表面積を基準として、その３０％以上８０％以下の表面積の部分で、他の部分よりもフィルム厚さを薄くして形成することが好ましい。領域Ｚｂは、上述したようなタイヤの剛性変化が現れやすい箇所であり、その領域Ｚｂ部分を基準にすることがより高い効果を得ることに繋がるからである。
【００２６】
本発明において、他のフィルム部分よりもフィルム厚さを薄くして形成されている部分は、線形以外の平面形状のものを有していて、かつ該線形以外の平面形状の部分１個の面積が１〜１００ｃｍ2の範囲内であることが好ましい。
【００２７】
図３は、フィルム１０をインナーライナーとして使用していて、そのショルダー部付近の内腔側表面において、丸穴形状の薄くした部分１７を列状に多数設けた例を示している。該薄くした部分１７は、タイヤ周方向にそって規則性をもってタイヤ一周分全域にわたり存在していてもよく、あるいは、周上で一箇所か複数箇所の領域で部分的に存在していてもよい。
【００２８】
薄くした部分１７の形状は、図４（ａ）に示したような丸穴状、同（ｂ）に示したような三角形穴状、同（ｃ）に示したような六角形穴状、同（ｄ）に示したような五角形穴状、同（ｅ）に示したような星形穴状、同（ｆ）に示したような四角形穴状、あるいは、同（ｇ）に示したような楕円形穴状などのいずれでもよい。むろん幾何学的な言葉で言い表せないような形状のものでもよい。図４に示したような図形を組み合わせて併用してもよく、あるいは、図形どうしをくっつけたようにして複合的な形状穴として使用してもよい。
【００２９】
これらに図示した図形のうち、特に丸穴状のものは尖り部が存在しないため、クラックやフィルムの剥がれが発生しにくく、かつ加工も容易なために、より効果的に剛性を小さくすることが可能であるので好ましい。
【００３０】
図５は、フィルム１０をインナーライナーとして使用していて、そのショルダー部付近の内腔側表面において、線形状の薄くした部分１７を曲線状に設けた例を示している。該薄くした部分１７は、タイヤ周方向にそって規則性をもってタイヤ一周分全域にわたり存在していてもよく、あるいは、周上で一箇所か複数箇所の領域で部分的に存在していてもよい。線形状の場合、該線形は周方向に延びるものでもよく、あるいはラジアル方向・タイヤ幅方向に延びるもの、さらにあるいは、斜め方向に延びるものでもよい。それらが混在するものであってもよく、図４（ａ）〜（ｇ）に示したような平面形状のものと混在していてもよい。
【００３１】
薄くした部分１７の形状が線形状の場合は、図６（ａ）〜（ｅ）に示している如く、（ａ）に示したような斜め線を交差させた態様、（ｂ）に示したような縦横線のような態様、（ｃ）に示したような直線（ラジアル方向）とギザギザ曲線の混在など、（ｄ）に示したような直線（ラジアル方向）とギザギザ曲線の混在など、（ｅ）に示したような断続的な直線が並んだ態様など、いずれであってもよい。
【００３２】
他の部分よりもフィルム厚さを薄く形成する加工は、タイヤの加硫成形後にレーザーを用いて行う加工であることが、比較的簡単であるので好ましい。特に、レーザーを用いた加工は、タイヤの加硫成形後において、他の部分よりもフィルム厚さを薄く形成する加工を非接触方式で可能なことから好都合であり、ブラダーとしては共通で同一のタイヤでも、個々のタイヤごとにタイヤバネ定数を設定するなどのときに好都合である。また、タイヤ赤道面を境界にして、非対称の剛性分布を有するタイヤなども比較的簡単に製造することができるので有益である。
【００３３】
なお、タイヤの加硫成形後にレーザーを用いた加工を行い難い場所の場合には、フィルムを加硫成形前のグリーンタイヤに組み込む以前で該部材にレーザーを用いて薄くする加工をしてもよい。
【００３４】
具体的には、例えば、インナーライナーをなしているフィルムの所定面（タイヤ内腔側の面）に対して、レーザー加工をタイヤ幅方向に行うことなどにより行うことができる。すなわち、薄い部分の形成は、例えば、インナーライナーの表面（フィルム面）に対して、その垂直方向からレーザー光を照射しながら該フィルムシートの面方向に移動させていく加工法などにより行うことができ、このレーザー光を用いた加工は非接触方式であることから狭い空間などでも加工ができ好ましいものである。
【００３５】
レーザー光の照射は、移動させながら連続的に行ってもよく、あるいは移動させながら間歇的に行ってもよい。特に、レーザー光照射の移動速度と強さを調整することにより、形成される薄くする部分の深さ（フィルムの厚さ）を調整することができるので、レーザー光を照射する加工方法は最も優れている。レーザー光は、赤外線レーザー、あるいはＣＯ2 （炭酸ガス）レーザーを用いることが好ましく、中でもＣＯ2 （炭酸ガス）レーザーを用いることが加工性の良さ、制御性などの点で好ましい。ＹＡＧレーザーはフィルムシート材の素材にもよると思われるが、加工性、制御性の上で上記のものよりは劣ることが多い。
【００３６】
レーザー光を使用して薄い部分の形成加工をする際、被加工領域（薄く加工する領域）の全面積を隙間なく加工することは必ずしも必要ではなく、該被加工領域のほぼ全域に対して「線描」のように、一部の隙間を残しながら全域に加工処理するようにしてもよい。該線描のようにしてレーザー光を使用して、ある程度の面積を持つ領域に薄い部分を形成する場合、レーザー光による加工の被処理幅（線幅）は、０．２〜１ｍｍ程度とすることが好ましい。
【００３７】
本発明で用いることのできる熱可塑性樹脂としては、例えば、ポリアミド系樹脂〔例えば、ナイロン６（Ｎ６）、ナイロン６６（Ｎ６６）、ナイロン４６（Ｎ４６）、ナイロン１１（Ｎ１１）、ナイロン１２（Ｎ１２）、ナイロン６１０（Ｎ６１０）、ナイロン６１２（Ｎ６１２）、ナイロン６／６６共重合体（Ｎ６／６６）、ナイロン６／６６／６１０共重合体（Ｎ６／６６／６１０）、ナイロンＭＸＤ６（ＭＸＤ６）、ナイロン６Ｔ、ナイロン９Ｔ、ナイロン６／６Ｔ共重合体、ナイロン６６／ＰＰ共重合体、ナイロン６６／ＰＰＳ共重合体〕及びそれらのＮ−アルコキシアルキル化物、例えば、ナイロン６のメトキシメチル化物、ナイロン６／６１０共重合体のメトキシメチル化物、ナイロン６１２のメトキシメチル化物、ポリエステル系樹脂〔例えば、ポリブチレンテレフタレート（ＰＢＴ）、ポリエチレンテレフタレート（ＰＥＴ）、ポリエチレンイソフタレート（ＰＥＩ）、ＰＥＴ／ＰＥＩ共重合体、ポリアリレート（ＰＡＲ）、ポリブチレンナフタレート（ＰＢＮ）、液晶ポリエステル、ポリオキシアルキレンジイミドジ酸／ポリブチレンテレフタレート共重合体などの芳香族ポリエステル〕、ポリニトリル系樹脂〔例えば、ポリアクリロニトリル（ＰＡＮ）、ポリメタクリロニトリル、アクリロニトリル／スチレン共重合体（ＡＳ）、（メタ）アクリロニトリル／スチレン共重合体、（メタ）アクリロニトリル／スチレン／ブタジエン共重合体〕、ポリメタクリレート系樹脂〔例えば、ポリメタクリル酸メチル（ＰＭＭＡ）、ポリメタクリル酸エチル〕、ポリビニル系樹脂〔例えば、ポリ酢酸ビニル、ポリビニルアルコール（ＰＶＡ）、ビニルアルコール／エチレン共重合体（ＥＶＯＨ）、ポリ塩化ビニリデン（ＰＶＤＣ）、ポリ塩化ビニル（ＰＶＣ）、塩化ビニル／塩化ビニリデン共重合体、塩化ビニリデン／メチルアクリレート共重合体、塩化ビニリデン／アクリロニトリル共重合体（ＥＴＦＥ）〕、セルロース系樹脂〔例えば、酢酸セルロース、酢酸酪酸セルロース〕、フッ素系樹脂〔例えば、ポリフッ化ビニリデン（ＰＶＤＦ）、ポリフッ化ビニル（ＰＶＦ）、ポリクロルフルオロエチレン（ＰＣＴＦＥ）、テトラフロロエチレン／エチレン共重合体〕、イミド系樹脂〔例えば、芳香族ポリイミド（ＰＩ）〕等を好ましく用いることができる。
【００３８】
また、本発明で使用できる熱可塑性樹脂組成物を構成する熱可塑性樹脂とエラストマーは、熱可塑性樹脂については上述のものを使用できる。エラストマーとしては、例えば、ジエン系ゴム及びその水添物〔例えば、天然ゴム（ＮＲ）、イソプレンゴム（ＩＲ）、エポキシ化天然ゴム、スチレンブタジエンゴム（ＳＢＲ）、ブタジエンゴム（ＢＲ、高シスＢＲ及び低シスＢＲ）、ニトリルゴム（ＮＢＲ）、水素化ＮＢＲ、水素化ＳＢＲ〕、オレフィン系ゴム〔例えば、エチレンプロピレンゴム（ＥＰＤＭ、ＥＰＭ）、マレイン酸変性エチレンプロピレンゴム（Ｍ−ＥＰＭ）、ブチルゴム（ＩＩＲ）、イソブチレンと芳香族ビニル又はジエン系モノマー共重合体、アクリルゴム（ＡＣＭ）、アイオノマー〕、含ハロゲンゴム〔例えば、Ｂｒ−ＩＩＲ、ＣＩ−ＩＩＲ、臭素化イソブチレン−ｐ−メチルスチレン共重合体（ＢＩＭＳ）、クロロプレンゴム（ＣＲ）、ヒドリンゴム（ＣＨＲ）、クロロスルホン化ポリエチレンゴム（ＣＳＭ）、塩素化ポリエチレンゴム（ＣＭ）、マレイン酸変性塩素化ポリエチレンゴム（Ｍ−ＣＭ）〕、シリコンゴム〔例えば、メチルビニルシリコンゴム、ジメチルシリコンゴム、メチルフェニルビニルシリコンゴム〕、含イオウゴム〔例えば、ポリスルフィドゴム〕、フッ素ゴム〔例えば、ビニリデンフルオライド系ゴム、含フッ素ビニルエーテル系ゴム、テトラフルオロエチレン−プロピレン系ゴム、含フッ素シリコン系ゴム、含フッ素ホスファゼン系ゴム〕、熱可塑性エラストマー〔例えば、スチレン系エラストマー、オレフィン系エラストマー、エステル系エラストマー、ウレタン系エラストマー、ボリアミド系エラストマー〕等を好ましく使用することができる。
【００３９】
また、前記した特定の熱可塑性樹脂と前記した特定のエラストマーとの組合せでブレンドをするに際して、相溶性が異なる場合は、第３成分として適当な相溶化剤を用いて両者を相溶化させることができる。ブレンド系に相溶化剤を混合することにより、熱可塑性樹脂とエラストマーとの界面張力が低下し、その結果、分散相を形成しているエラストマーの粒子径が微細になることから両成分の特性はより有効に発現されることになる。そのような相溶化剤としては、一般的に熱可塑性樹脂及びエラストマーの両方または片方の構造を有する共重合体、あるいは熱可塑性樹脂又はエラストマーと反応可能なエポキシ基、カルボニル基、ハロゲン基、アミノ基、オキサゾリン基、水酸基等を有した共重合体の構造をとるものとすることができる。これらはブレンドされる熱可塑性樹脂とエラストマーの種類によって選定すればよいが、通常使用されるものには、スチレン／エチレン・ブチレンブロック共重合体（ＳＥＢＳ）およびそのマレイン酸変性物、ＥＰＤＭ、ＥＰＭ、ＥＰＤＭ／スチレンまたはＥＰＤＭ／アクリロニトリルグラフト共重合体及びそのマレイン酸変性物、スチレン／マレイン酸共重合体、反応性フェノキシン等を挙げることができる。かかる相溶化剤の配合量には特に限定されないが、好ましくは、ポリマー成分（熱可塑性樹脂とエラストマーとの合計）１００重量部に対して、０．５〜１０重量部がよい。
【００４０】
熱可塑性樹脂とエラストマーがブレンドされた熱可塑性樹脂組成物において、特定の熱可塑性樹脂とエラストマーとの組成比は、特に限定されるものではなく、熱可塑性樹脂のマトリクス中にエラストマーが不連続相として分散した構造をとるように適宜決めればよく、好ましい範囲は重量比９０／１０〜３０／７０である。
【００４１】
本発明において、熱可塑性樹脂、または熱可塑性樹脂とエラストマーをブレンドした熱可塑性樹脂組成物には、インナーライナーあるいは補強部材としての必要特性を損なわない範囲で相溶化剤などの他のポリマーを混合することができる。他のポリマーを混合する目的は、熱可塑性樹脂とエラストマーとの相溶性を改良するため、材料の成型加工性をよくするため、耐熱性向上のため、コストダウンのため等があり、これに用いられる材料としては、例えば、ポリエチレン（ＰＥ）、ポリプロピレン（ＰＰ）、ポリスチレン（ＰＳ）、ＡＢＳ、ＳＢＳ、ポリカーボネート（ＰＣ）等を例示することができる。
【００４２】
また、エラストマーは、熱可塑性樹脂との混合の際に、動的に加硫することもできる。動的に加硫する場合の加硫剤、加硫助剤、加硫条件（温度、時間）などは添加するエラストマーの組成に応じて適宜決定すればよく、特に限定されるものではない。
【００４３】
また、一般的にポリマー配合物に配合される充填剤（炭酸カルシウム、酸化チタン、アルミナ等）、カーボンブラック、ホワイトカーボン等の補強剤、軟化剤、可塑剤、加工助剤、顔料、染料、老化防止剤等をインナーライナーあるいは補強部材としての必要特性を損なわない限り任意に配合することもできる。熱可塑性樹脂組成物は、熱可塑性樹脂のマトリクス中にエラストマーが不連続相として分散した構造をとる。かかる構造をとることにより、インナーライナーあるいは補強部材に十分な柔軟性と連続相としての樹脂層の効果に、より十分な剛性を併せ付与することができると共に、エラストマーの多少によらず、成形に際し、熱可塑性樹脂と同等の成形加工性を得ることができるものである。
【００４４】
本発明で使用できる熱可塑性樹脂、エラストマーのヤング率は、特に限定されるものではないが、いずれも、好ましくは１〜５００ＭＰａ、より好ましくは５０〜５００ＭＰａにするとよい。
【実施例】
【００４５】
以下、実施例に基づいて、本発明の空気入りタイヤの具体的構成、効果について説明する。
【００４６】
実施例１−１０、比較例１
試験タイヤとして、１９５／６５Ｒ１５を用い、実施例１−１０、比較例１ごとに各５本を作製した。
【００４７】
（１）空気漏れ試験法（圧力低下率）
初期圧力２００ｋＰａ、室温２１℃、無負荷条件にて３ヶ月放置する。内圧の測定間隔は４日毎とし、測定圧力Ｐ１、初期圧力Ｐ０、経過日数ｔとして次の式に回帰してα値を求める。
（Ｐ１／Ｐ０）＝ｅｘｐ（−αｔ）
【００４８】
得られたαを用い、ｔ＝３０（日）を代入し、１ヶ月当たりの圧力低下率β（％／月）＝（１−ｅｘｐ（−αｔ））×１００を求め、比較例１を１００とする指数で表した。この値が大きいほど、空気漏れが少なく優れることを示す。
【００４９】
（２）乗り心地試験
空気入りタイヤをリムサイズ１５×６ＪＪのリムに装着し、空気圧を２３０ｋＰａにして国産２リットルクラスの試験車両に取り付け、訓練された５名のテストドライバーがテストコースを周回するときの乗り心地性のフィーリングを評点し、その平均地により評価した。得られた結果を、比較例１を１００とする指数で表した。この指数値が大きいほど乗り心地性が優れることを示す。
【００５０】
実施例１−１０、比較例１のタイヤのいずれも、表１に示したとおりの組成からなる厚さ２００μｍのフィルムを用いてインナーライナーとして使用したものである。
【００５１】
実施例１−１０、比較例１の詳細は表２に記載したとおりであり、評価結果も表２に記載した。薄くした部分の形状については、図４と図６に例示したモデル形状のうちのいずれであるかを表２に示した。薄くする加工は、全てタイヤの加硫成形後にレーザーを用いて行ったものである。薄くした部分の形状にして、個々の丸形、五角形、四角形、星形の面積は、１〜１００ｃｍ2の範囲内のものである。
【００５２】
本発明にかかるタイヤは、乗り心地性能に優れ、また耐空気漏れ性能においても優れているものであった。
【００５３】
【表１】
2014218217.tif 000003
【００５４】
【表２】
2014218217.tif 000004
【符号の説明】
【００５５】
１０：熱可塑性樹脂または熱可塑性樹脂とエラストマーをブレンドした熱可塑性樹脂組成物からなるフィルム（インナーライナー）
１１：トレッド部
１２：サイドウォール部
１３：ビード
１４：カーカス層
１５：ベルト層
１５ｅ：ベルト端部
１６：ビードフィラー
１６ａ：ビードフィラートップ
１７：フィルム厚さを薄くした部分
Ｔ：タイヤ
Ｘ：タイヤ周方向
Ｅ：タイヤ周方向
Ｚａ：左右のビードフィラートップ間の領域
Ｚｂ：ベルト端部１５ｅとビードフィラートップ１６ａの間の領域
【図１】
2014218217.tif 000005
【図２】
2014218217.tif 000006
【図３】
2014218217.tif 000007
【図４】
2014218217.tif 000008
【図５】
2014218217.tif 000009
【図６】
2014218217.tif 000010